(57)【要約】【課題】  本発明の目的は、見た目に美しい金色の外観を有するコーティングされたガラス製品を提供することである。【解決手段】  本発明は、ガラス製品上に酸化鉄コーティングを施す方法を定める。製品は、建築用グレイジングとして用いられるのが好ましい。上記方法には、コーティングが蒸着される表面を有する加熱ガラス基材を供給する過程が含まれる。コーティングされる表面に向けてかつその表面に沿って、フェロセン及びオキシダントが送り出され、フェロセン及びオキシダントはガラス基材の表面またはその付近で反応して酸化鉄コーティングを形成する。【特許請求の範囲】
【請求項１】
ガラス製品上に酸化鉄コーティングを施す方法であって、
前記コーティングが蒸着される表面を有する加熱ガラス基材を供給する過程と、
前記コーティングされる表面に向けてかつその表面に沿ってフェロセン及びオキシダントを送り出す過程と、
前記ガラス基材の前記表面またはその付近で前記フェロセン及び前記オキシダントを反応させて酸化鉄コーティングを形成する過程とを含むことを特徴とする方法。
【請求項２】
前記フェロセン及び前記オキシダントと共に不活性キャリアガスを供給する過程を更に含むことを特徴とする請求項１に記載の方法。
【請求項３】
前記オキシダントが、酸素ガスであることを特徴とする請求項１に記載の方法。
【請求項４】
前記コーティングされたガラス製品を常温まで冷却する過程を更に含むことを特徴とする請求項１に記載の方法。
【請求項５】
前記不活性キャリアガスが、ヘリウム及び窒素の少なくとも一方を含むことを特徴とする請求項２に記載の方法。
【請求項６】
前記酸化鉄層が、約２００Å／秒に等しいかそれ以上の速度で蒸着されることを特徴とする請求項１に記載の方法。
【請求項７】
前記フェロセンの気相濃度が、約０．１ないし約５．０％の範囲にあることを特徴とする請求項１に記載の方法。
【請求項８】
前記フェロセンの気相濃度が、約０．３ないし約３．０％の範囲にあることを特徴とする請求項２に記載の方法。
【請求項９】
前記フェロセンの気相濃度が、約０．６ないし約２．５％の範囲にあることを特徴とする請求項２に記載の方法。
【請求項１０】
前記オキシダントの気相濃度が、約１ないし約５０％の範囲にあることを特徴とする請求項２に記載の方法。
【請求項１１】
前記オキシダントの気相濃度が、約３ないし約４０％の範囲にあることを特徴とする請求項２に記載の方法。
【請求項１２】
前記オキシダントの気相濃度が、約５ないし約３５％の範囲にあることを特徴とする請求項２に記載の方法。
【請求項１３】
前記蒸着された酸化鉄コーティングが、約３００ないし約７００Åの厚さを有することを特徴とする請求項１に記載の方法。
【請求項１４】
溶媒中にフェロセンを溶解する過程を更に含むことを特徴とする請求項２に記載の方法。
【請求項１５】
前記方法が、オンラインのフロートガラス製造工程において行われることを特徴とする請求項１に記載の方法。
【請求項１６】
化学蒸着工程においてフェロセンを利用して基材上に酸化鉄層を形成する方法。
【請求項１７】
約２００Å／秒に等しいかそれ以上の速度で前記基材上に酸化鉄層を蒸着することを特徴とする請求項１６に記載の方法。
【請求項１８】
前記酸化鉄層が、約３００ないし約７００Åの厚さを有することを特徴とする請求項１６に記載の方法。
【請求項１９】
前記蒸着された酸化鉄層が、約４００ないし約６５０Åの厚さを有することを特徴とする請求項１６に記載の方法。
【請求項２０】
前記蒸着された酸化鉄層が、約５００ないし約６２５Åの厚さを有することを特徴とする請求項１６に記載の方法。
【請求項２１】
コーティングされたガラス製品であって、
ガラス基材と、
その上に蒸着された酸化鉄コーティングであって、主として酸化鉄をＦｅ２Ｏ３の形で含む酸化鉄コーティングとを含み、
前記コーティングされたガラス製品が、透過光及び反射光の両方に対して、約−５ないし約１０の値ａ*と、約１０ないし約４０の値ｂ*とを有することを特徴とするコーティングされたガラス製品。
【請求項２２】
前記酸化鉄コーティングの厚さが、約３００ないし約７００Åであることを特徴とする請求項２１に記載のコーティングされたガラス製品。
【請求項２３】
前記酸化鉄コーティングの厚さが、約４００ないし約６５０Åであることを特徴とする請求項２１に記載のコーティングされたガラス製品。
【請求項２４】
前記酸化鉄コーティングの厚さが、約５００ないし約６２５Åであることを特徴とする請求項２１に記載のコーティングされたガラス製品。
【請求項２５】
透過光及び反射光の両方に対して、前記値ａ*が約−１ないし約８の間にあり、前記値ｂ*が約１８ないし約４０の間にあることを特徴とする請求項２１に記載のコーティングされたガラス製品。
【請求項２６】
請求項１に記載の方法に従って製造された、コーティングされたガラス製品。
【発明の詳細な説明】
【技術分野】
【０００１】
本発明は、コーティングされたガラス製品、特にコーティングされた建築用ガラスを製造するための連続化学蒸着（ＣＶＤ）法に関し、そのようにして製造されたコーティングされた製品に関する。具体的には、本発明は、酸化鉄（ＦｅｘＯｙ）の層でコーティングされたガラス製品を製造するための改良された方法と、それによって形成されたコーティングされたガラス製品に関する。
【背景技術】
【０００２】
コーティングされたガラス製品を製造するための既知の工程は、種々の諸物性を有するコーティングされたガラス製品を産することができる。コーティングの選択によって制御可能な、諸物性の１つは、コーティングされた製品の見掛けの色である。ガラス製品、特に建築用ガラスとして用いられるガラスに対し、見た目に美しい色の１つは、金色の外観を有するガラスである。
【非特許文献１】米国特許第５，７９８，１４２号
【非特許文献２】米国特許第６，５２１，２９５号
【非特許文献３】米国特許第５，６９８，２６２号
【発明の開示】
【発明が解決しようとする課題】
【０００３】
従って、本発明の目的は、見た目に美しい金色の外観を有するコーティングされたガラス製品を提供することである。
【発明を解決するための手段】
【０００４】
本発明は、ガラス製品上に酸化鉄コーティングを施す方法を定める。製品は、建築用グレイジングとして用いられるのが好ましい。上記方法には、コーティングが蒸着される表面を有する加熱ガラス基材を供給する過程が含まれる。コーティングされる表面に向けてかつその表面に沿って、フェロセン及びオキシダントが送り出され、フェロセン及びオキシダントはガラス基材の表面またはその付近で反応して酸化鉄コーティングを形成する。
【発明を実施するための最良の形態】
【０００５】
本発明に基づき、基材、特にガラス基材上に、酸化鉄層を蒸着する方法が提供される。酸化鉄層は、本明細書において定義されるように、鉄が通常は種々の原子価を示し、場合によっては、微量の混入物、例えば炭素を含むような酸化鉄を主として含有するコーティングである。具体的には、本発明は、フェロセンとオキシダントの組合せから酸化鉄層を大気圧化学蒸着することに関する。不活性キャリアガスは、フェロセン及びオキシダントと結合されるのが好ましい。さらに、本発明の範囲内で、溶媒と他のプリカーサとを併用することができることもあり得る。本発明で用いるのに好適なオキシダントは、元素状酸素ガスである。
【０００６】
本発明の方法と共にフェロセンを用いると、蒸着される鉄の原子価を有意に制御して酸化鉄層を蒸着することが可能になるということが分かった。生成された層の原子価の制御は、限定されるものではないが層の色を含む層の諸物性という点から重要である。その上、本発明と共にフェロセンを用いると、より厚い酸化鉄コーティングを可能にする蒸着速度の増加がもたらされ、さらに、結果として生ずるコーティングされたガラス製品の諸物性が制御される。
【０００７】
酸化鉄コーティングは、単独で用いられるか、または基材に塗布される追加コーティングと併用されることができる。本発明を追加層と共に用いて、建築用グレイジング用途に対して見た目に美しい金色を有する太陽光抑制低反射率製品を製造することができることが好ましい。蒸着された酸化鉄層は、主としてＦｅ２Ｏ３の形であるのが最も好ましい。
【０００８】
本発明の方法は、オンラインのフロートガラス製造工程において実行されるのが好ましく、そのような工程は当該分野で既知である。そのような工程の例は、非特許文献１に見つけることができ、非特許文献１は引用を以って本明細書の一部となす。
【０００９】
本発明の好適実施形態においては、コーティングが蒸着される表面を有する加熱ガラス基材を供給する。フェロセンと、オキシダントと、好適には不活性キャリアガスとが、コーティングされる表面に向けてかつその表面に沿って送り出される。混合物をガラス基材の表面またはその付近で反応させて酸化鉄コーティングを形成する。その後、コーティングされたガラス基材を常温まで冷却する。不活性キャリアガスは、ヘリウムまたは窒素またはその組合せのいずれかであるのが好ましい。酸素ガスは本発明に用いるのに好適なオキシダントであるが、他のオキシダントが用いられることもあり、他のオキシダントの使用は可能でありかつ本発明の範囲内である。通常は、本発明に基づき、約２００Å／秒以上の成長（蒸着）速度を達成することができる。
【００１０】
本発明に用いられるプリカーサ混合物は、約０．１ないし約５．０％の範囲にあるフェロセンの気相濃度を含むことができるのが好ましい。フェロセン濃度は、約０．３ないし約３．０％の範囲にあるのが好ましく、最も好ましくは約０．６ないし約２．５％である。
【００１１】
酸素は、気相濃度で表して約１ないし約５０％の量で存在するのが好ましい。酸素は、約３ないし約４０％の範囲で存在するのが好ましく、最も好ましくは約５ないし約３５％である。
【００１２】
上述したように、フェロセンを溶解するのにオプションの溶媒が用いられることがあり、それは蒸着方法によって決まる。溶媒が用いられるのであれば、溶媒の濃度は、個々のフェロセン溶液の濃度及び所望のフェロセン濃度を生じさせるのに必要な流速によって決まることになる。
【００１３】
上述した好適な搬送方法は、オンラインのフロートガラス製造工程において、化学蒸着工程を通じて行われる。ＣＶＤ工程において用いるためのプリカーサを準備するいくつかの可能な方法は、薄膜蒸発器と共に溶液搬送のみならずバブラの使用を含むことができる。そのような工程は非特許文献２（カラム３の６０行目など）に記載されており、非特許文献２は引用を以って本明細書の一部となす。
【００１４】
本明細書に記載の本発明の工程から製造される製品は、透過及び反射（Ｔ及びＲｇ）の両方において金色になるのが好ましい。そのような製品は、以前から知られていた。というのも、既知のシリコンベースの金色製品と、実際にスパッタされた金（即ち、スパッタされた元素状態で存在する金）製品でさえもが、緑の透過特性を有する（即ち、ａ*＜０）からである。
【００１５】
本明細書中で用いられているように、金色なる語は、約−５ないし約１０の値ａ*（約−５≦ａ*≦約１０）と、約１０ないし約４０の値ｂ*（約１０≦ｂ*≦約４０）を示す。見た目に美しい金色は、本発明の実施形態において最も好ましいものであり得るが、約−１ないし約８の値ａ*（約−１≦ａ*≦約８）と、約１８ないし約４０の値ｂ*（約１８≦ｂ*≦約４０）を有することができる。ここで、値ａ*及びｂ*は、ＣＩＥＬＡＢ表色系で画定されるものである。
【００１６】
本発明に基づいて蒸着された酸化鉄コーティングは、好ましくは約３００ないし約７００Åの厚さを有し、より好ましくは約４００ないし約６５０Åの厚さを有し、最も好ましくは約５００ないし約６２５Åの厚さを有する。
【００１７】
上記した蒸着速度（約２００Å／秒以上）によって、酸化鉄層の厚さを当該分野で既知のものよりも厚くすることができる。酸化鉄層は非常に吸収性があり（特に青領域において）、層が厚くなれば吸収する光が増えることになるから、酸化鉄層の厚さを厚くできることは有利であり得る。以前に得られたよりも厚いこれらの層は、従って、見た目がより美しい色を生み出すことができ、反射率と透過率の両方において金色を有する製品を得ることもできる。
【００１８】
本発明に基づいて製造されるガラスの更なる利点は、コーティングされた製品が既知の酸化鉄製品よりも相対的に応力に強いようにすることができることである。具体的には、本明細書に記載のガラス製品は、焼き戻し時に、或いは曲げまたは形成後に、見た目に美しい色を保っていることができる。
【００１９】
上記したように、本発明と併せて、本明細書に記載の酸化鉄コーティングが施された上に追加コーティングを施すことも可能である。コーティングは、酸化鉄コーティングと基材の間及び／または酸化鉄コーティングの上方に塗布されることがある。特に、「低Ｅ（ｌｏｗ‐Ｅ）」コーティングを形成するのに適した他の層と共に塗布される酸化鉄コーティングを本発明に基づき施すことが可能であることを理解されたい。本発明と共に用いることができるそのような低Ｅコーティングの例は、非特許文献３に見つけることができ、非特許文献３は引用を以って本明細書の一部となす。
【００２０】
例
【００２１】
以下の例は、本発明を実行するために発明者が現在考えている最良の形態（ベストモード）を構成するが、本発明を更に説明及び開示するためだけに示されているものであって、本発明に制限を加えるものと解釈されるべきではない。
【００２２】
与えられた全ての例は、実際の実験結果を示す。実験室コンベア炉上において６３２．２℃（１１７０°Ｆ）で、５０８０ｍｍ／分（２００ｉｐｍ（インチ毎分））のライン速度で蒸着を実行した。全ての例に対して、全流量は３５ないし４５ｓｌｍ（標準リットル毎分）であった。基材は、呼び厚さ２００オングストロームのＳｉＯ２膜でコーティングされた３０４．８ｍｍ×１２１９ｍｍ（１２”×４８”）のソーダ石灰フロートガラスであった。
【００２３】
表１は、バブラ装置を経由してフェロセンが搬送された例を与える。フェロセンバブラは、１９０℃（３７４°Ｆ）で保持された。それぞれの表において、厚さはオングストロームで記載されている。Ｏは光学的に決定された厚さを示し、Ｐは化学エッチング及びプロファイリングによって確立された厚さを表す。厚さの値が記載されていないものについては、結果が得られなかった。ミノルタ分光光度計ＣＭ−２００２を用いて反射を測定した。値は、２５４ｍｍ（１０”）のコーティング幅の横断方向に測定した幾つかの測定値の平均である。
【表１】
2007518663.tif 000002
【００２４】
表２は、酢酸エチル（ＥｔＯＡｃ）を溶媒として用いてフェロセンを溶液として搬送する方法を示している。薄膜蒸発器は、２６０℃（５００°Ｆ）に保たれていた。
【表２】
2007518663.tif 000003
【００２５】
同様に、表３は、溶媒ＴＨＦ（テトラヒドロフラン）中に溶解した搬送フェロセンの有効性を示している。薄膜蒸発器は、２６０℃（５００°Ｆ）に保たれていた。
【表３】
2007518663.tif 000004
【００２６】
表４は、工程の再現性を示している。０．２％のフェロセン及び１４．４％の酸素を含む４１．５ｓｌｍの全流量で追加の１７の試料を作製した。
【表４】
2007518663.tif 000005
【００２７】
上記したように、本発明のコーティングを追加層と共に用いて最終製品に追加機能を提供することができる。このことは、本発明に基づきピルキントン（Pilkington）社のＥｎｅｒｇｙ Ａｄｖａｎｔａｇｅ（登録商標）上に酸化鉄を蒸着することによって証明されている。得られた一体構造の諸物性を表５にまとめた。
【表５】
2007518663.tif 000006
【００２８】
６ｍｍの試料の日射物性及び熱的性質を計算するにあたり、３ｍｍのガラス基材上で成長させた酸化鉄膜の諸物性を基に６ｍｍの基材の場合を推定した。この６ｍｍの一体構造の試料の日射熱取得率（Solar Heat Gain Coefficient：ＳＨＧＣ）は０．５４、冬期Ｕ値（Ｕｗｉｎｔｅｒ）は０．６５である。第２の表面上にコーティングが施され、断熱ガスとして空気が用いられて、６ｍｍの採光窓板ガラスを用いてＩＧユニット内に載置されるとき、得られたＳＨＧＣは０．４７、冬期Ｕ値０．３４である。
【００２９】
上文で用いられているＵファクターは、製品が熱の放出をどの程度防ぐかの尺度である。放熱速度は、窓アセンブリのＵファクターで示される。Ｕファクター評価は、概ね０．２０ないし１．２０である。Ｕファクターが小さければ小さいほど、熱流に対する窓の抵抗は大きくなり、その断熱値は良くなる。Ｕファクターは、国家窓製品評価委員会（National Fenestration Rating Council：ＮＦＲＣ）が提供するエネルギー性能評価（標識）に含まれる。
【００３０】
上文で用いられている日射熱取得率（ＳＨＧＣ）は、太陽光によって生じる熱を製品がどの程度遮断するかの尺度である。ＳＨＧＣは、窓に入射し、直接透過及び吸収され、その後内側へ放出される入射日射の割合である。ＳＨＧＣは、０から１の間の数で表される。窓のＳＨＧＣが小さければ小さいほど、その窓が透過する太陽熱は少なくなる。
【００３１】
特許法の規定に基づき、本発明についてその好適実施形態を表すと考えられるものを説明してきた。しかし、本発明は、本発明の精神または範囲から逸脱することなく、具体的に例証及び説明されている以外の方法で実行可能であることに留意されたい。
【手続補正書】
【提出日】平成17年11月23日(2005.11.23)
【手続補正１】
【補正対象書類名】特許請求の範囲
【補正対象項目名】全文
【補正方法】変更
【補正の内容】
【特許請求の範囲】
【請求項１】
大気圧のオンラインのフロートガラス工程においてガラス製品上に酸化鉄コーティングを施す方法であって、
前記コーティングが蒸着される表面を有する加熱ガラス基材を供給する過程と、
前記コーティングされる表面に向けてかつその表面に沿ってフェロセン及びオキシダントを送り出す過程と、
前記ガラス基材の前記表面またはその付近で前記フェロセン及び前記オキシダントを反応させて酸化鉄コーティングを形成する過程とを含むことを特徴とする方法。
【請求項２】
前記フェロセン及び前記オキシダントと共に不活性キャリアガスを供給する過程を更に含むことを特徴とする請求項１に記載の方法。
【請求項３】
前記オキシダントが、酸素ガスであることを特徴とする請求項１に記載の方法。
【請求項４】
前記コーティングされたガラス製品を常温まで冷却する過程を更に含むことを特徴とする請求項１に記載の方法。
【請求項５】
前記不活性キャリアガスが、ヘリウム及び窒素の少なくとも一方を含むことを特徴とする請求項２に記載の方法。
【請求項６】
前記酸化鉄層が、約２００Å／秒に等しいかそれ以上の速度で蒸着されることを特徴とする請求項１に記載の方法。
【請求項７】
前記フェロセンの気相濃度が、約０．１ないし約５．０％の範囲にあることを特徴とする請求項１に記載の方法。
【請求項８】
前記フェロセンの気相濃度が、約０．３ないし約３．０％の範囲にあることを特徴とする請求項２に記載の方法。
【請求項９】
前記フェロセンの気相濃度が、約０．６ないし約２．５％の範囲にあることを特徴とする請求項２に記載の方法。
【請求項１０】
前記オキシダントの気相濃度が、約１ないし約５０％の範囲にあることを特徴とする請求項２に記載の方法。
【請求項１１】
前記オキシダントの気相濃度が、約３ないし約４０％の範囲にあることを特徴とする請求項２に記載の方法。
【請求項１２】
前記オキシダントの気相濃度が、約５ないし約３５％の範囲にあることを特徴とする請求項２に記載の方法。
【請求項１３】
前記蒸着された酸化鉄コーティングが、約３００ないし約７００Åの厚さを有することを特徴とする請求項１に記載の方法。
【請求項１４】
溶媒中にフェロセンを溶解する過程を更に含むことを特徴とする請求項２に記載の方法。
【請求項１５】
大気圧のオンラインのフロートガラス化学蒸着工程においてフェロセンを利用して基材上に酸化鉄層を形成する方法。
【請求項１６】
約２００Å／秒に等しいかそれ以上の速度で前記基材上に酸化鉄層を蒸着することを特徴とする請求項１５に記載の方法。
【請求項１７】
前記酸化鉄層が、約３００ないし約７００Åの厚さを有することを特徴とする請求項１５に記載の方法。
【請求項１８】
前記蒸着された酸化鉄層が、約４００ないし約６５０Åの厚さを有することを特徴とする請求項１５に記載の方法。
【請求項１９】
前記蒸着された酸化鉄層が、約５００ないし約６２５Åの厚さを有することを特徴とする請求項１５に記載の方法。
【請求項２０】
コーティングされたガラス製品であって、
ソーダ石灰ガラス基材と、
その上に蒸着された酸化鉄コーティングであって、主として酸化鉄をＦｅ２Ｏ３の形で含む酸化鉄コーティングとを含み、
前記コーティングされたガラス製品が、透過光及び反射光の両方に対して、約−５ないし約１０の値ａ*と、約１０ないし約４０の値ｂ*とを有することを特徴とするコーティングされたガラス製品。
【請求項２１】
前記酸化鉄コーティングの厚さが、約３００ないし約７００Åであることを特徴とする請求項２０に記載のコーティングされたガラス製品。
【請求項２２】
前記酸化鉄コーティングの厚さが、約４００ないし約６５０Åであることを特徴とする請求項２０に記載のコーティングされたガラス製品。
【請求項２３】
前記酸化鉄コーティングの厚さが、約５００ないし約６２５Åであることを特徴とする請求項２０に記載のコーティングされたガラス製品。
【請求項２４】
透過光及び反射光の両方に対して、前記値ａ*が約−１ないし約８の間にあり、前記値ｂ*が約１８ないし約４０の間にあることを特徴とする請求項２０に記載のコーティングされたガラス製品。
【請求項２５】
請求項１に記載の方法に従って製造された、コーティングされたガラス製品。
【国際調査報告】
2007518663.tif 000007
2007518663.tif 000008
2007518663.tif 000009